(57)【要約】【課題】極めて高い寸法安定性を有し、さらに強度も十分に高い長繊維ボードとそれを用いた長繊維複合ボードを提供する。【解決手段】リグノセルロース長繊維４と前記リグノセルロース長繊維４同士を接着するための接着剤５とを含む長繊維ボード１であって、前記リグノセルロース長繊維４の平均繊維長が２００ｍｍ以上であり、前記リグノセルロース長繊維４同士が略同一方向に配向し絡み合って前記接着剤５により接着されていることにより、前記配向方向において吸湿時に負の寸法変化率を示すことを特徴とする。【選択図】図１
2011093097.tif 000002
【特許請求の範囲】
【請求項１】
リグノセルロース長繊維と前記リグノセルロース長繊維同士を接着するための接着剤とを含む長繊維ボードであって、
前記リグノセルロース長繊維の平均繊維長が２００ｍｍ以上であり、前記リグノセルロース長繊維同士が略同一方向に配向し絡み合って前記接着剤により接着されていることにより、前記リグノセルロース長繊維の配向方向において吸湿時に負の寸法変化率を示すことを特徴とする長繊維ボード。
【請求項２】
前記寸法変化率が−０．０５％から−０．１０％の範囲内にあることを特徴とする請求項１に記載の長繊維ボード
【請求項３】
少なくとも１枚の請求項１又は請求項２に記載の長繊維ボードと、少なくとも１枚の早生植林木の単板とを積層一体化したものであることを特徴とする長繊維複合ボード。
【請求項４】
長繊維ボードと早生植林木の単板とを積層一体化した５層構造であり、長繊維ボードが最外層に隣接する層に配置され、早生植林木の単板が最外層および中心層に配置されていることを特徴とする請求項３に記載の長繊維複合ボード。
【請求項５】
長繊維ボードが最外層に配置されていることを特徴とする請求項３に記載の長繊維複合ボード。
【請求項６】
少なくとも１枚の請求項１又は請求項２に記載の長繊維ボードと、少なくとも２枚の木質ボードとを積層一体化してなり、木質ボードが少なくとも最外層となる表面及び裏面に配置され、長繊維ボードが最外層の内側の層に配置されていることを特徴とする長繊維複合ボード。
【請求項７】
少なくとも２枚の請求項１又は請求項２に記載の長繊維ボードと、少なくとも１枚の木質ボードとを積層一体化してなり、長繊維ボードが少なくとも最外層となる表面及び裏面に配置され、木質ボードが最外層の内側の層に配置されていることを特徴とする長繊維複合ボード。
【発明の詳細な説明】
【技術分野】
【０００１】
本発明は、長繊維ボードおよび長繊維複合ボードに関するものである。
【背景技術】
【０００２】
パーティクルボード（ＰＢ）、ＭＤＦ（中密度繊維板）等の木質ボードは、住宅用部材、内装・造作部材等の幅広い分野で用いられている。木質ボードは製材時の残廃材、製紙未利用低質チップ、建築解体材等から得られる木材小片や木質繊維を熱硬化性樹脂等で接着して板状に成形したものである。
【０００３】
そのため、木質ボードは木質資源の有効活用といった観点から環境に優しく、木材を製材して得られる挽き板に比べて品質が安定しているという特徴や、異方性が少なく加工性に優れているという特徴を有している。
【０００４】
しかしながら、木質ボードは木材小片や木質繊維を原料として用いているため、強度が弱く、吸湿時に膨張し寸法変化が大きい。そのため、床材、壁材等の内装部材や、ドア材、戸板材等の造作部材等の基材として用いた場合、十分な強度が得られず、さらに反りや狂いが大きい等の問題点があった。
【０００５】
このような問題点を解決するものとして、本発明者らは、ケナフ（アオイ科の一年生草本類）等の靱皮部分から得られる長繊維を原料として用い、これを熱硬化性樹脂で接着して得られる長繊維ボードを提案している（特許文献１、２参照）。この長繊維ボードは従来の木質ボードに比べて高強度で、かつ高い寸法安定性を有している。
【先行技術文献】
【特許文献】
【０００６】
【特許文献１】特許第３９８７６４４号公報
【特許文献２】特許第４０８５９６１号公報
【発明の概要】
【発明が解決しようとする課題】
【０００７】
ところが、近年では住宅部材等に求められる品質がより高まってきており、寸法安定性や強度特性においてもより一層高い品質を有する住宅部材等が望まれている。
【０００８】
また、ケナフ等の靱皮繊維を用いた長繊維ボードと、ＰＢやＭＤＦ等の既存の木質ボードやポプラ、ファルカタ、スギ等の早生植林木を素材として用いた合板とを組み合わせて住宅部材等の寸法安定性や強度特性を改善する試みがなされているが、十分な性能が得られていないのが現状である。
【０００９】
本発明は、以上の通りの事情に鑑みてなされたものであり、住宅部材等に適用したときに住宅部材等が極めて高い寸法安定性と十分に高い強度を示すことができる長繊維ボードを提供することを課題としている。
【００１０】
また本発明は、長繊維ボードと早生植林木の単板または木質ボードとを複合化させて住宅部材等に適用したときに、住宅部材等の寸法安定性と強度を大幅に向上させることができる長繊維複合ボードを提供することを課題としている。
【課題を解決するための手段】
【００１１】
本発明は、上記の課題を解決するために、以下のことを特徴としている。
【００１２】
第１に、本発明の長繊維ボードは、リグノセルロース長繊維と前記リグノセルロース長繊維同士を接着するための接着剤とを含む長繊維ボードであって、前記リグノセルロース長繊維の平均繊維長が２００ｍｍ以上であり、前記リグノセルロース長繊維同士が略同一方向に配向し絡み合って前記接着剤により接着されていることにより、前記リグノセルロース長繊維の配向方向において吸湿時に負の寸法変化率を示すことを特徴とする。
【００１３】
第２に、前記寸法変化率が−０．０５％から−０．１０％の範囲内にあることを特徴とする。
【００１４】
第３に、本発明の長繊維複合ボードは、少なくとも１枚の上記第１の長繊維ボードと、少なくとも１枚の早生植林木の単板とを積層一体化したものであることを特徴とする。
【００１５】
第４に、上記第３の長繊維複合ボードにおいて、長繊維ボードと早生植林木の単板とを積層一体化した５層構造であり、長繊維ボードが最外層に隣接する層に配置され、早生植林木の単板が最外層および中心層に配置されていることを特徴とする。
【００１６】
第５に、上記第３の長繊維複合ボードにおいて、長繊維ボードが最外層に配置されていることを特徴とする。
【００１７】
第６に、本発明の長繊維複合ボードは、少なくとも１枚の上記第１の長繊維ボードと、少なくとも２枚の木質ボードとを積層一体化してなり、木質ボードが少なくとも最外層となる表面及び裏面に配置され、長繊維ボードが最外層の内側の層に配置されていることを特徴とする。
【００１８】
第７に、本発明の長繊維複合ボードは、少なくとも２枚の上記第１の長繊維ボードと、少なくとも１枚の木質ボードとを積層一体化してなり、長繊維ボードが少なくとも最外層となる表面及び裏面に配置され、木質ボードが最外層の内側の層に配置されていることを特徴とする。
【発明の効果】
【００１９】
上記第１の発明によれば、平均繊維長２００ｍｍ以上のリグノセルロース長繊維を用い、このリグノセルロース長繊維が略同一方向に配向していることで、長繊維ボードの強度を繊維強度付近にまで飛躍的に向上させることができる。
【００２０】
長繊維配向マットの配向方向が略同一方向であり、その配向方向に対して収縮する方向に残留応力を有し配向方向に対して吸湿時の寸法変化率が負となるため、既存の木質系材料のように吸湿時の膨張するのでは無く、寸法を僅かながら収縮させることが可能となる。そのため、住宅部材等に適用したときに住宅部材等が吸湿した場合の膨張を抑制して極めて高い寸法安定性を付与でき、更にその強度を十分に高めることができる長繊維ボードを得ることができる。
【００２１】
上記第２の発明によれば、上記第１の発明において寸法変化率が−０．０５％から−０．１０％であるので、例えば木質ボード等と複合一体化したときに、吸湿時に木質ボード等が膨張する性質を相殺することができる。そのため、長繊維ボードと木質ボード等とを複合一体化したものを住宅部材等に適用したときに住宅部材等が吸湿したときにでも極めて高い寸法安定性を有することができる。
【００２２】
上記第３の発明によれば、ポプラ、ファルカタ、スギ等の早生植林木の単板と、高い寸法安定性と強度を有する上記第１又は第２の発明の長繊維ボードとを積層した構造であるため、複合ボードの素材として早生植林木の単板を用いながらも、高い寸法安定性と強度を確保することができる。
【００２３】
上記第４の発明によれば、上記第１又は第２の発明の長繊維ボードと、早生植林木の単板とを積層した５層構造であり、かつ上記第１又は第２の発明の長繊維ボードが最外層に隣接する層に配置された構造を有しているため、長繊維複合ボードの厚さ方向に対して対称な構造となり、上記第３の発明の効果に加え、寸法安定性および強度が向上するだけでなく、反りや狂いが低減し、さらに合板としての外観、意匠性、加工性も有している。
【００２４】
上記第５の発明によれば、上記第１又は第２の発明の長繊維ボードと早生植林木の単板とが積層した構造を有し、かつ上記第１又は第２の発明の長繊維ボードが最外層に配置されているため、上記第３の発明の効果に加え、寸法安定性と強度が向上するだけでなく、反りや狂いが低減し、さらに高い表面硬度を有している。
【００２５】
上記第６の発明によれば、上記第１又は第２の発明の長繊維ボードがＰＢ、ＭＤＦ等の木質ボードの内部に複合された構造を有するため、高い寸法安定性と強度を有している。
【００２６】
上記第７の発明によれば、上記第１又は第２の発明の長繊維ボードがＰＢ、ＭＤＦ等の木質ボードと複合された構造を有し、かつ上記第１又は第２の発明の長繊維ボードが最外層に配置されているため、高い寸法安定性と強度を有し、さらに高い表面硬度を有している。
【図面の簡単な説明】
【００２７】
【図１】本発明の実施形態に係る長繊維ボードを概略的に示す斜視図である。
【図２】本発明の実施形態に係る長繊維ボードを成形するための長繊維配向マットを概略的に示す斜視図である。
【図３】本発明の実施形態に係る長繊維複合ボードを概略的に示す斜視図である。
【図４】本発明の実施形態に係る長繊維複合ボードの具体形態を概略的に示す斜視図である。
【図５】本発明の実施形態に係る長繊維複合ボードの他の具体形態を概略的に示す斜視図である。
【図６】本発明の実施形態に係る長繊維複合ボードの他の具体形態を概略的に示す斜視図である。
【図７】本発明の他の実施形態に係る長繊維複合ボードの具体形態を概略的に示す斜視図である。
【図８】本発明の他の実施形態に係る長繊維複合ボードの他の具体形態を概略的に示す斜視図である。
【図９】早生植林木の合板を概略的に示す斜視図である。
【発明を実施するための形態】
【００２８】
以下、図面を参照しながら本発明の実施形態について説明する。
【００２９】
図１は、本発明の長繊維ボードの実施形態を概略的に示す斜視図である。図２は本実施形態の長繊維ボードの製造に用いられる長繊維配向マットを概略的に示す斜視図である。
【００３０】
図１に示す本実施形態の長繊維ボード１は、図２に示す長繊維配向マット３を成形して得られるものである。
【００３１】
図２に示す長繊維配向マット３は、平均繊維長２００ｍｍ以上の多数のリグノセルロース長繊維４同士が略同一方向に配向し絡み合って形成され、接着剤５が添加されたものである。それを成形することにより図１に示す長繊維ボード１が製造される。
【００３２】
リグノセルロース長繊維４としては、セルロースとリグニンを主成分とするものであれば特に限定されないが、その原料となる植物としては、例えば、ケナフ、ジュート、亜麻、ラミー、ヘンプ、サンスベリア、サイザル、パイナップル、バナナ、油ヤシ、ココヤシ、竹等が挙げられる。これらの植物から得られるリグノセルロース長繊維４は、針葉樹から得られる針葉樹繊維や広葉樹から得られる広葉樹繊維等の木質繊維に比べて、およそ２〜１４倍の高い強度を有し、また、繊維長が長い等の特徴がある。これらのリグノセルロース長繊維４の原料となる繊維は、解繊方法を適宜選定することで、数１０ｍｍから数１００ｍｍの長さに制御することが可能である。そして、本実施形態で用いるリグノセルロース長繊維４は、平均繊維長が２００ｍｍ以上になるように解繊したものである。
【００３３】
例えば、ケナフ、ジュート、亜麻、ラミー、ヘンプ等の麻類の植物は、靱皮繊維束を機械的または化学的な処理により解繊することで、容易にリグノセルロース長繊維４を得ることができる。
【００３４】
また、サンスベリア、サイザル、パイナップル、バナナ等の葉肉部を機械的に処理することで、葉脈繊維や葉柄繊維としてリグノセルロース長繊維４を得ることができる。
【００３５】
また、油ヤシ、ココヤシ等の果実部からも機械的な処理により果実繊維としてリグノセルロース長繊維４を得ることができる。
【００３６】
また、竹からは稈と呼ばれる幹部分を圧搾した後、水酸化ナトリウム溶液中に浸漬し、水洗することで竹長繊維としてリグノセルロース長繊維４を得ることができる。
【００３７】
本実施形態ではこれらのリグノセルロース長繊維４を解繊した状態でそのまま用いるか、あるいは２００ｍｍ以上の長さで適宜切断して用いる。なお、解繊後のリグノセルロース長繊維４の直径は、例えば５０μｍ〜１０００μｍの範囲内である。
【００３８】
本実施形態の長繊維ボード１は、リグノセルロース長繊維４が絡みながら配向された長繊維配向マット３から成形されているため、リグノセルロース長繊維４の配向方向に対して負の寸法変化率を示すという特有の寸法変化特性や優れた強度特性を活かすことができる。
【００３９】
以下、本実施形態の長繊維ボード１によるこれらの優れた特性について説明する。なお、以下においてリグノセルロース長繊維４の配向方向（繊維長さ方向）を「繊維方向」、これに直交する方向（繊維径方向）を「繊維直交方向」ともいう。
【００４０】
まず、本実施形態の長繊維ボード１の寸法変化特性について説明する。
【００４１】
長繊維ボード１は２００ｍｍ以上のリグノセルロース長繊維４が配向された状態で接着剤と共に熱圧成形される。その際、リグノセルロース長繊維４は以下に示すような理由で、繊維方向に対しては収縮しようとする応力が残留した状態で成形される。
【００４２】
長繊維配向マット３の成形時には、一般に熱や圧力を加える場合が多く、リグノセルロース長繊維４が元々有している含水率未満の状態となる際にリグノセルロース長繊維４が収縮しようとする。
【００４３】
しかし、２００ｍｍ以上のリグノセルロース長繊維４が配向され絡み合った状態で接着剤５を用いて成形されるため、リグノセルロース長繊維４同士が接触する界面が多くなり、リグノセルロース長繊維４が収縮するという寸法変化を抑制する作用が働く。
【００４４】
そのため、含水率変化に伴ってリグノセルロース長繊維４が収縮しないように成形されるために、繊維方向に対しては収縮応力が残留する。
【００４５】
なお、平均繊維長２００ｍｍ未満のリグノセルロース長繊維４を用いた場合には、リグノセルロース長繊維４同士が接触する界面が少なく、リグノセルロース長繊維４が収縮するという寸法変化を抑制する作用が働きにくいため、含水率変化により繊維方向にリグノセルロース長繊維４が収縮してから成形されることになる。その結果、成形された長繊維ボード１には繊維方向に収縮しようとする応力は残留しないことになる。
【００４６】
そして、このような繊維方向に収縮しようとする応力が残留しないリグノセルロース長繊維４の吸湿時における寸法変化率は、繊維方向（繊維長さ方向）が概ね０．０５％〜０．１％、また繊維直交方向（繊維径方向）は０．１％〜０．３％程度の値となる。このような繊維方向に収縮しようとする応力が残留しないリグノセルロース長繊維４を用いた場合の長繊維ボード１の寸法変化率は繊維方向に対しては０．０５％〜０．１％、繊維直交方向に対しては０．１％〜０．３％の値を示すことになる。
【００４７】
なお、本実施形態で記す吸湿時とは、吸湿条件として、２０℃ＲＨ６５%の環境下で７日間調湿保存、その状態から４０℃ＲＨ９０%の環境下で５日間保存するといった吸湿操作を行った後のことをいう。また、本実施形態で記す寸法変化率とは、吸湿前の寸法に対する吸湿後の寸法から吸湿前の寸法を引いた値の割合のことをいう。つまり、例えば、長繊維ボードの吸湿時の寸法変化率を測定するときに、吸湿後に長繊維ボードが膨張すると寸法変化率は正となり、吸湿後に長繊維ボードが収縮すると寸法変化率は負となる。
【００４８】
しかしながら、これに対し本実施形態の長繊維ボード１は、これを構成するリグノセルロース長繊維４が繊維方向に対して収縮する方向に残留応力を有しているため、吸湿時には、繊維方向に収縮しようとし、繊維直交方向には膨潤しようとするという特異な寸法変化挙動を示す。例えば、図２の長繊維配向マット３を熱圧成形して得られた図１の長繊維ボード１では、その吸湿時における寸法変化率は、具体的には繊維方向で−０．１０〜−０．０５％程度、また繊維直交方向では０．２〜０．３％程度である。
【００４９】
一般的に、多層構造をした複合ボードにおける、ある方向への膨潤量は、各層ごとのその方向に対する寸法変化量の合計で示される。また、その膨潤量は、膨潤率、ヤング率、厚みが大きくなる程大きくなる。
【００５０】
本実施形態の長繊維ボード１は繊維が略同一方向へ配向されているため、配向方向に対しては極めて高いヤング率を有しており、吸湿時に収縮する。そのため、合板やＰＢ、ＭＤＦなどの膨潤量の大きな方向に対して非常に薄い長繊維ボード１を複合するだけで、その方向に対して、既存の繊維ボードでは実現不可能であったレベルの寸法安定性を得ることができる。すなわち、長繊維ボード１の厚さを適宜に設定することにより、合板などと長繊維ボード１とを複合した長繊維複合ボードについて吸湿時の寸法安定性を自由に設計することが可能である。
【００５１】
次に、本実施形態の長繊維ボード１の優れた強度特性について説明する。
【００５２】
長繊維ボード１は、平均繊維長２００ｍｍ以上のリグノセルロース長繊維４が略同一方向へと配向された状態で成形されているため、繊維強度に限りなく近い優れた強度特性を有している。そのため、一方向に対してはヤング率を２５ＧＰａ以上という極めて高い値に向上させることが可能であり、一方向に対して極めて高い強度が要求される部位に用いることができる。同時に、非常に薄くした場合においても十分な強度を保持することが可能である。
【００５３】
以上のように、本実施形態の長繊維ボード１は、リグノセルロース長繊維４が絡みながら配向した状態で接着成形されているため、リグノセルロース長繊維４の特徴を活かすことができ、配向方向に対して、負の寸法変化率を示すという特有の寸法変化特性や優れた強度特性を有している。
【００５４】
本実施形態に用いるリグノセルロース長繊維の平均繊維長は、２５０ｍｍ以上であることがより好ましく、そうすることにより繊維自体の高い強度特性を活かすことができる。さらには、長繊維の平均繊維長が３００ｍｍ以上であれば、繊維同士の絡み合いの効果がより一層高まり、強度特性をさらに高めることが可能となる。そして、リグノセルロース繊維の長さの上限は、特に限定されないが、製造し易さの観点から、８００ｍｍ以下が好ましい。なお、本実施形態において、例えば、平均繊維長２００ｍｍとは、繊維長２００ｍｍの繊維が５０質量％以上、好ましくは７０質量％含まれている状態を示す。
【００５５】
本実施形態の長繊維ボード１の製造において用いられる接着剤５としては、特に限定されないが、例えば、ユリア樹脂、メラミン樹脂、フェノール樹脂、レゾルシノール樹脂、エポキシ樹脂、ウレタン樹脂、フルフラール樹脂、イソシアネート樹脂、不飽和ポリエステル樹脂、熱硬化性アクリル樹脂等の加熱硬化する熱硬化性樹脂、または、酢酸ビニル樹脂、エチレン酢酸ビニル共重合樹脂（ＥＶＡ）、オレフィン樹脂等の熱可塑性樹脂を用いることができる。
【００５６】
そして本実施形態の長繊維ボード１は、例えば、次のようにして製造することができる。
【００５７】
まず、図２に示す長繊維配向マット３を形成する。長繊維配向マット３を形成するには、まず、リグノセルロース長繊維４に接着剤５を均一に分散させる。接着剤５を均一に分散させる方法は、特に限定されないが、例えば、液状である接着剤５をスプレー等により噴霧する方法、接着剤５の溶液にリグノセルロース長繊維４を浸漬させる方法、粉末状や繊維状の接着剤５をリグノセルロース長繊維４に散布または混合させる方法等が挙げられる。
【００５８】
また、このような接着剤５の分散は、リグノセルロース長繊維４を長繊維配向マット３の形態とする前の状態で行うことができるが、後述するように一旦リグノセルロース長繊維４を長繊維配向マット３の形態としてから長繊維配向マット３の内部に接着剤５を分散させるようにしてもよい。
【００５９】
リグノセルロース長繊維４に対する接着剤５の添加量は、好ましくは５〜３０質量％、より好ましくは１５〜２５質量％である。接着剤５の添加量が５質量％未満であると、リグノセルロース長繊維４を強固に接着することができなくなる場合があり、長繊維ボード１の高い寸法安定性や強度が損なわれる場合がある。一方、接着剤５の添加量が３０質量％を超えると、シミの原因となったり、接着剤５が無駄に消費されたり、接着剤５を硬化させるのに多くの熱が必要となってコスト面で不利となる場合がある。
【００６０】
そして、接着剤５が分散されたリグノセルロース長繊維４を、その繊維方向をおおよそ一方向に揃えて配向させ、長繊維配向マット３を形成する。
【００６１】
リグノセルロース長繊維４を配向させる方法としては、特に限定されないが、例えば、リグノセルロース長繊維４の配向方向を揃えるように、周速の異なる複数のローラ対からなる配向装置を通過させる等の方法によって長繊維配向マット３を形成できる。
【００６２】
長繊維配向マット３を形成する他の方法としては、ケナフ、ジュート、亜麻、ラミー、ヘンプ等の予め繊維方向が揃えられた束状（バンドル状）の長繊維束（靱皮繊維束）や、サンスベリア、サイザル、パイナップル、バナナ等の葉肉部を圧搾して得られる長繊維束を原料として用い、連続した長繊維束にテンションをかけながら解繊して得られたリグノセルロース長繊維４の集合体を、繊維の配向方向を揃えてマット状に積層することが挙げられる。
【００６３】
このように解繊と同時に長繊維配向マット３を形成する方法を用いる場合、解繊前の長繊維束に接着剤５を噴霧させ、あるいは長繊維束を接着剤５に浸漬することにより接着剤５を分散させる方法や、形成した長繊維配向マット３に接着剤５を分散させる方法を適用することができる。長繊維配向マット３への接着剤５の分散方法も特に限定されず、例えば、液状である接着剤５をスプレー等により噴霧する方法、接着剤５の溶液に長繊維配向マット３を浸漬させる方法、粉末状や繊維状の接着剤５を長繊維配向マット３の形成時に散布または混合させる方法等を用いることができる。
【００６４】
このような方法を用いることで、原料として繊維の方向性が揃えられたまま束状となっている特徴を活かすことができ、簡易な工程で接着剤５を添加することができる。
【００６５】
次に、長繊維配向マット３を型枠等に設置し、フォーミングを行う。フォーミングした長繊維配向マット３を型枠から取り出して、熱盤間に配置する。そして熱盤により長繊維配向マット３に熱と圧力を加えて熱圧成形を行い、板状に成形するとともに接着剤５を硬化させてリグノセルロース長繊維４同士を接着することによって、長繊維ボード１を製造することができる。
【００６６】
熱圧成形の際の温度、時間、および圧力は、接着剤５の種類、長繊維ボード１の厚みや密度等により適宜に設定されるが、例えば、温度は好ましくは２０℃〜２００℃、より好ましくは１２０℃〜１８０℃に設定される。また、熱圧成形の際のプレス方法としては、特に限定されないが、例えば、バッチ式の平板プレスや連続プレス等を用いることができる。
【００６７】
長繊維ボード１の密度は、特に限定されないが、高い力学的強度が必要な場合は、好ましくは０．６ｇ／ｃｍ3〜１．４ｇ／ｃｍ3、より好ましくは０．８ｇ／ｃｍ3〜１．２ｇ／ｃｍ3に設定する。長繊維ボード１の密度が０．６ｇ／ｃｍ3未満であると、長繊維ボード１の内部に多数の空隙が存在することになり、リグノセルロース長繊維４同士の接着部分やリグノセルロース長繊維４同士の絡み合い部分が減少することになる。このため、リグノセルロース長繊維４同士の接着部分やリグノセルロース長繊維４同士の絡み合い部分による長繊維ボード１の補強効果を発揮させることができなくなり、長繊維ボード１の力学的強度が低下する場合がある。一方、長繊維ボード１の密度が１．４ｇ／ｃｍ3を超えると、熱圧成形の際の圧力が高過ぎてリグノセルロース長繊維４自体が破損し、長繊維ボード１の力学的強度の向上効果が小さくなる場合がある。
【００６８】
本発明の長繊維ボード１は、極めて高い強度特性および吸水・吸湿時に負の寸法変化率を示すという特有の寸法変化特性を有するため、このような性能が要求される内装部材や造作部材等に好適に用いることができる。
【００６９】
図３は、本発明の長繊維複合ボードの実施形態を概略的に示す斜視図、図４は、本実施形態の長繊維複合ボードの具体構成を概略的に示す斜視図である。
【００７０】
図３（ａ）に示す長繊維複合ボード２は、図１に示す長繊維ボード１と早生植林木の単板７とを１枚ずつ積層することにより形成されている。なお、長繊維複合ボード２は、図３（ｂ）に示すように複数の層６（それぞれの層６は長繊維ボード１と早生植林木の単板７のうちいずれかを示す。）が積層されて形成された積層体であればよい。そして、この複数の層６のうち、少なくとも１つの層６が長繊維ボード１により形成されていればよく、例えば、図３（ａ）で示す２層に限らず、３層であっても、それ以上の層数から形成されていてもよい。
【００７１】
このように、長繊維ボード１を１層以上複合することで、多層構造を有する長繊維複合ボード２の強度を高めることができる。さらには長繊維ボード１が吸水・吸湿時に収縮しようとする作用が、早生植林木からなる他の層の膨潤を抑制するため、寸法安定性に優れた長繊維複合ボード２が得られる。
【００７２】
なお、長繊維ボード１を複合させる層の順は特に限定されず、例えば、図４に示すように中心の層に長繊維ボード１を複合すると、長繊維複合ボード２の寸法安定性を特に向上させることができる。
【００７３】
早生植林木の単板７の樹種としては、特に限定されないが、例えば、ポプラ、ファルカタ、スギ等が挙げられる。これらの樹種は南洋材であるラワン等と比べて成長が早く、植林後８年〜数十年で伐採可能となり、持続可能型資源として近年注目されている木材資源である。しかし材質のバラツキが多く、低比重であるといったことから、合板化した際の寸法安定性と強度が劣るため、住宅部材としての利用が困難であるといった問題点があった。
【００７４】
これに対して本実施形態では、これらの低質な材である早生植林木の単板７を長繊維ボード１と複合させることで、長繊維複合ボード２の寸法安定性および強度を向上させることが可能となり、吸水・吸湿時の寸法安定性や強度特性が要求される部材への利用も可能となる。
【００７５】
図５は、本実施形態の長繊維複合ボード２の他の具体構成を概略的に示す斜視図である。
【００７６】
本実施形態の長繊維複合ボード２は、図１に示す長繊維ボード１と、早生植林木の単板７とを５層に積層一体化した積層体であり、長繊維ボード１を最外層に隣接する層へ２層複合することにより形成されている。
【００７７】
このように、長繊維ボード１を、中心の層から対称に２層複合することにより、長繊維複合ボード２の厚さ方向に対して対称な構造となり、早生植林木の単板７のみを積層した図９のような早生植林木の合板９と比べて、本実施形態の長繊維複合ボード２は、寸法安定性および強度が向上するだけでなく、反りや狂いが低減し、さらに合板としての外観、意匠性、加工性も有している。
【００７８】
図６は、本実施形態の長繊維複合ボードの他の具体構成を概略的に示す斜視図である。
【００７９】
本実施形態の長繊維複合ボード２は、図１に示す長繊維ボード１と、早生植林木の単板７とを積層一体化した積層体であり、長繊維ボード１を最外層となる表面及び裏面に複合することにより形成されている。
【００８０】
早生植林木の単板７の積層数は、特に限定されないが、長繊維複合ボード２の構成に合わせて１層〜７層程度を用いる。
【００８１】
このように長繊維ボード１を最外層に複合することにより、早生植林木の単板７のみを積層した図９のような早生植林木の合板９と比べて、本実施形態の長繊維複合ボード２は、寸法安定性および強度が向上するだけでなく、反りや狂いが低減し、さらに高い表面硬度を有している。
【００８２】
なお、これらの長繊維複合ボード２における長繊維ボード１を複合する方向は、隣接する単板に対して、それぞれの繊維が平行になる方向、直交する方向のいずれの方向に関しても特に限定されることはなく、要求される長繊維複合ボード２の性能に対して適宜設定することが可能である。例えば、長繊維ボード１の繊維方向と直交方向のいずれにおいても高い強度と寸法変化率を示す長繊維複合ボード２が必要な場合は、 長繊維ボード２の繊維方向と単板等の木質繊維の方向を直交させることが好ましい。この場合、異方性が小さいボードを形成することができる利点がある。一方、一方向に対して極めて高い強度が必要な場合には、長繊維ボード１の繊維方向と単板等の木質繊維を平行に配置すればよい。
【００８３】
図７は、本発明の長繊維複合ボード２の別の実施形態を概略的に示す斜視図である。
【００８４】
本実施形態の長繊維複合ボード２は、１枚の図１に示す長繊維ボード１と、２枚の木質ボード８とを積層一体化した積層体であり、木質ボード８が表裏面の最外層に配置され、長繊維ボード１がその内側の層に配置されている。すなわち長繊維複合ボード２は、長繊維ボード１を、ＰＢ、ＭＤＦ等の木質ボード８の内部に複合することにより形成されている。
【００８５】
このように長繊維ボード１を内部に複合することにより、木質ボード８の寸法安定性と強度を大幅に向上させることができる。
【００８６】
図８は、本発明の長繊維複合ボードの別の実施形態を概略的に示す斜視図である。
【００８７】
本実施形態の長繊維複合ボード２は、２枚の図１に示す長繊維ボード１と、１枚の木質ボード８とを積層一体化した積層体であり、長繊維ボード１が表裏面の最外層に配置され、木質ボード８がその内側の層に配置されている。すなわち長繊維複合ボード２は、長繊維ボード１を木質ボード８の最外層に複合することにより形成されている。
【００８８】
このように長繊維ボード１を最外層に複合することにより、木質ボード８の寸法安定性と強度を大幅に向上させることができるとともに、表面硬度も高いものとすることができる。
【実施例】
【００８９】
以下、実施例により本発明をさらに詳しく説明するが、本発明はこれらの実施例に何ら限定されるものではない。
【００９０】
（実施例１）
ケナフの茎から分離したケナフの靱皮繊維束を、一定量ずつ針の付いた解繊シリンダーに投入し、針でかき取り解きほぐすことで、繊維径５０μｍ〜５００μｍ、平均繊維長２００ｍｍのケナフの長繊維を作成した。そして、それらのケナフ長繊維を略同一方向に配向させたものを固形分濃度２５質量％のフェノール樹脂水溶液に１０分間浸漬した後ローラ絞り機に通過させることにより、配向したケナフの長繊維にフェノール樹脂を均一に付着させ長繊維配向マットを作製した。このフェノール樹脂が含有した長繊維配向マットの含水率は１５０質量％であった。
【００９１】
次に、このフェノール樹脂が含有した長繊維配向マットの両側の表面に、ブロアー送風機により得られる常温風を吹き付けて接触させることにより、含水率を１５質量％程度にまで低下させ、さらに８０℃の熱風を吹き付けて接触させることにより、含水率を１０質量％にまで低下させ乾燥させた。
【００９２】
このようにして長繊維配向マットを用意し、次に、この長繊維配向マットのケナフの長繊維の配向方向が略同一方向になるようフォーミングした。フォーミング後の長繊維配向マットの積層体を、熱圧プレスを用いて熱盤温度１６０℃、成形圧力４．５ＭＰａ、成形時間１０分の条件で熱圧成形することにより、図１に示すような、密度０．８ｇ／ｃｍ3の６００ｍｍ角サイズ、厚さ０．５ｍｍの長繊維ボードを得た。
【００９３】
（実施例２）
長繊維配向マットの原料として、ケナフ靱皮から得られた繊維径５０μｍ〜５００μｍ、平均繊維長３００ｍｍのケナフの長繊維を用い、長繊維ボードの厚さを１．０ｍｍに設定し、それ以外は実施例１と同様にして長繊維ボードを得た。
【００９４】
（実施例３）
長繊維配向マットの原料として、ケナフ靱皮から得られた繊維径５０μｍ〜５００μｍ、平均繊維長６００ｍｍのケナフの長繊維を用い、長繊維ボードの厚さを１．５ｍｍに設定し、それ以外は実施例１と同様にして長繊維ボードを得た。
【００９５】
（実施例４）
長繊維配向マットの原料として、繊維径５０μｍ〜５００μｍ、平均繊維長３００ｍｍのサンスベリアの長繊維を用い、それ以外は実施例１と同様にして長繊維ボードを得た。
【００９６】
（実施例５）
長繊維配向マットの原料として、繊維径５０μｍ〜５００μｍ、平均繊維長６００ｍｍのサンスベリアの長繊維を用い、長繊維ボードの厚さを１．０ｍｍに設定し、それ以外は実施例１と同様にして長繊維ボードを得た。
【００９７】
（実施例６）
長繊維ボードの密度が１．０ｇ／ｃｍ3となるようにし、それ以外は実施例２と同様にして長繊維ボードを得た。
【００９８】
（実施例７）
長繊維ボードの密度が１．２ｇ／ｃｍ3となるようにし、それ以外は実施例２と同様にして長繊維ボードを得た。
【００９９】
（実施例８）
長繊維配向マットの原料として、繊維径５０μｍ〜５００μｍ、平均繊維長３００ｍｍのパイナップルの長繊維を用い、接着剤としてイソシアネート樹脂を用いて長繊維配向マットにスプレーで均一に付着させ、それ以外は実施例２と同様にして長繊維ボードを得た。
【０１００】
（実施例９）
長繊維配向マットの原料として、繊維径５０μｍ〜５００μｍ、平均繊維長３００ｍｍの亜麻の長繊維を用い、それ以外は実施例２と同様にして長繊維ボードを得た。
【０１０１】
（実施例１０）
長繊維配向マットの原料として、繊維径５０μｍ〜５００μｍ、平均繊維長３００ｍｍの竹の長繊維を用い、それ以外は実施例２と同様にして長繊維ボードを得た。
【０１０２】
（実施例１１）
長繊維配向マットの原料として、繊維径５０μｍ〜５００μｍ、平均繊維長３００ｍｍのジュートの長繊維を用い、それ以外は実施例２と同様にして長繊維ボードを得た。
【０１０３】
（実施例１２）
厚さ２ｍｍのポプラ単板３枚と、実施例１において作製した厚さ０．５ｍｍの長繊維ボード２枚を用意し、それぞれの繊維方向を直交させ、表裏面の最外層に長繊維ボードが配置されるように、各単板ないし長繊維ボードの界面にユリアメラミン樹脂を接着剤として２５０ｇ／ｍ2塗布した。
【０１０４】
次に、この積層体を、熱圧プレスを用いて熱盤温度１６０℃、成形圧力４．５ＭＰａ、成形時間１０分の条件で熱圧成形することにより、図６に示すような、密度０．４７ｇ／ｃｍ3の長繊維複合ボードを得た。
【０１０５】
（実施例１３）
実施例２において作製した厚さ１．０ｍｍの長繊維ボード２枚を用い、それ以外は実施例１２と同様にして、図６に示すような、密度０．５２ｇ／ｃｍ3の長繊維複合ボードを得た。
【０１０６】
（実施例１４）
厚さ２ｍｍのポプラ単板４枚と、実施例２において作製した厚さ１．０ｍｍの長繊維ボード１枚を用意し、それぞれの繊維方向を直交させるとともに、長繊維ボードが中心の層に配置されるように５層に積層し、それ以外は実施例１２と同様にして、図４に示すような、密度０．４６ｇ／ｃｍ3の長繊維複合ボードを得た。
【０１０７】
（実施例１５）
実施例３において作製した厚さ１．５ｍｍの長繊維ボード１枚を用い、それ以外は実施例１４と同様にして、図４に示すような、密度０．４８ｇ／ｃｍ3の長繊維複合ボードを得た。
【０１０８】
（実施例１６）
ポプラ単板に代えて厚さ２．０ｍｍのスギ単板３枚を用い、実施例４において作製した厚さ０．５ｍｍの長繊維ボード２枚を用意し、それぞれの繊維方向を直交させるとともに、長繊維ボードが最外層に隣接する層に配置されるように５層に積層し、それ以外は実施例１２と同様にして、図５に示すような、密度０．４６ｇ／ｃｍ3の長繊維複合ボードを得た。
【０１０９】
（実施例１７）
実施例５において作製した厚さ１．０ｍｍの長繊維ボード２枚を用意し、それ以外は実施例１６と同様にして、図５に示すような、密度０．５０ｇ／ｃｍ3の長繊維複合ボードを得た。
【０１１０】
（実施例１８）
ポプラ単板に代えて厚さ２．０ｍｍのファルカタ単板３枚を用い、実施例１において作製した厚さ０．５ｍｍの長繊維ボード２枚を用意し、それ以外は実施例１２と同様にして、図６に示すような、密度０．４１ｇ／ｃｍ3の長繊維複合ボードを得た。
【０１１１】
（実施例１９）
実施例２において作製した厚さ１．０ｍｍの長繊維ボード２枚を用意し、それ以外は実施例１８と同様にして、図６に示すような、密度０．４６ｇ／ｃｍ3の長繊維複合ボードを得た。
【０１１２】
（実施例２０）
実施例３において作製した厚さ１．５ｍｍの長繊維ボードの表裏面に、厚さ５．０ｍｍのパーティクルボードを重ね合わせ、これらの界面に接着剤としてユリアメラミン樹脂を２５０ｇ／ｍ2塗布した。
【０１１３】
次に、この積層体を、熱圧プレスを用いて熱盤温度１６０℃、成形圧力４．５ＭＰａ、成形時間１０分の条件で熱圧成形することにより、図７に示すような、密度０．７６ｇ／ｃｍ3の長繊維複合ボードを得た。
【０１１４】
（実施例２１）
実施例２において作製した厚さ１．０ｍｍの長繊維ボードを、厚さ１０．０ｍｍのＭＤＦの表裏面に繊維方向が等しくなるように配置し、それ以外は実施例２０と同様にして、図８に示すような、密度０．６８ｇ／ｃｍ3の長繊維複合ボードを得た。
【０１１５】
（比較例１）
実施例１において、長繊維配向マットに代えて、ケナフ靱皮から得られた繊維径１０μｍ〜３００μｍ、平均繊維長１０ｍｍの繊維をランダムに配列させた長繊維マットを作製し、それ以外は実施例１と同様にして長繊維ボードを得た。
【０１１６】
（比較例２）
長繊維配向マットの原料として、ケナフ靱皮から得られた繊維径５０μｍ〜５００μｍ、平均繊維長５０ｍｍのケナフの長繊維を用い、それ以外は実施例１と同様にして長繊維ボードを得た。
【０１１７】
（比較例３）
長繊維配向マットの原料として、ケナフ靱皮から得られた繊維径５０μｍ〜５００μｍ、平均繊維長１００ｍｍのケナフの長繊維を用い、それ以外は実施例１と同様にして長繊維ボードを得た。
【０１１８】
（比較例４）
厚さ２ｍｍのポプラ単板５枚を、それぞれの繊維方向が直交するように５に層積層し、それ以外は実施例１２と同様にして、図９に示すような、密度０．４２ｇ／ｃｍ3のポプラ５Ｐｌｙ合板を得た。
【０１１９】
（比較例５）
ポプラ単板に代えて厚さ１．７ｍｍのスギ単板５枚を用い、それ以外は比較例４と同様にして、密度０．４０ｇ／ｃｍ3のスギ５Ｐｌｙ合板を得た。
【０１２０】
（比較例６）
ポプラ単板に代えて厚さ２ｍｍのファルカタ単板５枚を用い、それ以外は比較例４と同様にして、密度０．３５ｇ／ｃｍ3のファルカタ５Ｐｌｙ合板を得た。
【０１２１】
（比較例７）
厚さ１０ｍｍ、密度０．７５ｇ／ｃｍ3の市販パーティクルボード（ＰＢ）を比較サンプルとした。
【０１２２】
（比較例８）
厚さ１２ｍｍ、密度０．６５ｇ／ｃｍ3の市販ＭＤＦを比較サンプルとした。
【０１２３】
上記の実施例１〜２１および比較例１〜８のボード構成を表１及び表２に示す。
【０１２４】
また、これらの評価方法として、曲げヤング率に関しては、ＪＩＳ Ａ ５９０５（繊維板）に規定された方法に基づき、サンプル形状は２００ｍｍ（長さ）×５０ｍｍ（幅）、スパン１５０ｍｍ、平均変形速度１０ｍｍ／ｍｉｎの条件で評価した。
【０１２５】
また、寸法変化率の評価に関しては、ＪＩＳ Ａ ５９０５（繊維板）に規定された方法に基づいて治具を作成し、サンプル形状は２００ｍｍ（長さ）×２００ｍｍ（幅）で行った。吸湿条件としては、２０℃ＲＨ６５%７日間で調湿、その状態から４０℃ＲＨ９０%で５日間といった吸湿操作を行い、前後における長さ方向の寸法変化率を計測した。
【０１２６】
反り評価に関しては、矢高／長さで反り量を算出し、０．１％未満なら○、０．１％〜０．５％なら△、０．５％より大きな値を示す場合は×と表した。
【０１２７】
その結果も併せて表１及び表２に示す。
【０１２８】
【表１】
2011093097.tif 000003
【０１２９】
【表２】
2011093097.tif 000004
表１に示されるように、実施例１〜３の長繊維ボードは、比較例１〜３の繊維ボードに比べて、略同密度であるが、リグノセルロース長繊維の配向方向において吸湿時に負の寸法変化率を示し高い強度を有していた。また、繊維長が長くなるとともに、強度が大きく向上し、吸湿時の長軸方向への収縮量も増大した。
【０１３０】
実施例４、５の長繊維ボードは、リグノセルロース長繊維としてサンスベリアを用いて作製したものである。これらの長繊維を用いたボードにおいても、繊維長が長くなるとともに、強度の向上が確認された。
【０１３１】
実施例６、７の長繊維ボードは、実施例２のボードに比べて高密度であるため、さらに高い強度を有していた。
【０１３２】
実施例８〜１１の長繊維ボードは、パイナップル、亜麻、竹、ジュート等のリグノセルロース長繊維を用いて作製したものである。これらの長繊維を用いたボードにおいても、高い強度と吸湿時の長軸方向への収縮が確認された。
【０１３３】
実施例１２、1３、１８、１９の長繊維複合ボードは、比較例４、６の合板に比べて、寸法安定性および強度が大きく向上し、反りも改善された。
【０１３４】
実施例１６、１７の長繊維複合ボードは、比較例５の合板に比べて、寸法安定性および強度、特に寸法安定性が大きく向上し、反りも大幅に改善された。
【０１３５】
実施例１４、１５の長繊維複合ボードは、比較例４の合板に比べて、寸法安定性が大きく向上した。
【０１３６】
実施例２０の長繊維複合ボードは、比較例７のＰＢに比べて、強度および寸法安定性が大きく向上した。
【０１３７】
実施例２１の長繊維複合ボードは、比較例８のＭＤＦに比べて、寸強度および寸法安定性が大きく向上した。
【０１３８】
以上、実施例及び比較例を用い本発明について説明したが、本発明は上記構成に限られることなく発明の要旨を変更しない範囲で種々の変形が可能である。
【符号の説明】
【０１３９】
１  長繊維ボード
２  長繊維複合ボード
３  長繊維配向マット
４  リグノセルロース長繊維
５  接着剤
６  層
７  早生植林木の単板
８  木質ボード
９  早生植林木の合板
【図１】
2011093097.tif 000005
【図２】
2011093097.tif 000006
【図３】
2011093097.tif 000007
【図４】
2011093097.tif 000008
【図５】
2011093097.tif 000009
【図６】
2011093097.tif 000010
【図７】
2011093097.tif 000011
【図８】
2011093097.tif 000012
【図９】
2011093097.tif 000013